(57)【要約】【課題】ペロブスカイト型酸化物からなる酸素吸着剤に水とバインダーを加えて湿潤ケーキを作製し、成形し、焼成して、酸素吸着剤成形体を製造する際に、上記湿潤ケーキを作製する際の発熱を抑え、しかも、酸素吸着性能の低下なしに、上記ペロブスカイト型酸化物の単相からなる酸素吸着剤成形体を製造する方法を提供する。【解決手段】本発明によれば、一般式（Ｉ）                                ＡＢＯ3（式中、ＡはＣａ、Ｓｒ及びＭｇよりなる群から選ばれる少なくとも１種の元素であり、ＢはＣｏ及びＦｅよりなる群から選ばれる少なくとも１種の元素である。）で表されるペロブスカイト型酸化物からなる酸素吸着剤と、上記ペロブスカイト型酸化物１００重量部に対して炭酸塩３重量部以上とを含む酸素吸着剤組成物を調製し、この酸素吸着剤組成物に水とバインダーを加えて湿潤ケーキを作製し、この湿潤ケーキを成形し、乾燥し、次いで、焼成することを特徴とする酸素吸着剤成形体の製造方法が提供される。【選択図】なし【特許請求の範囲】
【請求項１】
一般式（Ｉ）
ＡＢＯ3
（式中、ＡはＣａ、Ｓｒ及びＭｇよりなる群から選ばれる少なくとも１種の元素であり、ＢはＣｏ及びＦｅよりなる群から選ばれる少なくとも１種の元素である。）
で表されるペロブスカイト型酸化物からなる酸素吸着剤と、上記ペロブスカイト型酸化物１００重量部に対して炭酸塩３重量部以上とを含む酸素吸着剤組成物を調製し、この酸素吸着剤組成物に水とバインダーを加えて湿潤ケーキを作製し、この湿潤ケーキを成形し、乾燥し、次いで、焼成することを特徴とする酸素吸着剤成形体の製造方法。
【請求項２】
前記ペロブスカイト型酸化物が一般式（II）
Ｓｒ1-xＣａxＦｅＯ3-σ
（式中、ｘ及びσはそれぞれ、０．１２≦ｘ≦０．４０及び０≦σ≦０．５を満たす数であり、σは酸素欠損量を示す。）
で表されるものである請求項１に記載の酸素吸着剤成形体の製造方法。
【請求項３】
前記炭酸塩が炭酸アンモニウム、炭酸水素アンモニウム、炭酸ナトリウム、炭酸水素ナトリウム、炭酸カリウム及び炭酸水素カリウムから選ばれる少なくとも１種であることを特徴とする、請求項１又は２に記載の酸素吸着剤成形体の製造方法
【請求項４】
前記ペロブスカイト型酸化物からなる酸素吸着剤に前記炭酸塩を乾式混合して、前記酸素吸着剤組成物を得る請求項１〜３のいずれかに記載の酸素吸着剤成形体の製造方法。
【請求項５】
一般式（Ｉ）
ＡＢＯ3
（式中、ＡはＣａ、Ｓｒ及びＭｇよりなる群から選ばれる少なくとも１種の元素であり、ＢはＣｏ及びＦｅよりなる群から選ばれる少なくとも１種の元素である。）
で表されるペロブスカイト型酸化物からなる酸素吸着剤と、上記ペロブスカイト型酸化物１００重量部に対して炭酸塩３重量部以上とを含む酸素吸着剤組成物。
【請求項６】
前記ペロブスカイト型複合酸化物が一般式（II）
Ｓｒ1-xＣａxＦｅＯ3-σ
（式中、ｘ及びσはそれぞれ、０．１２≦ｘ≦０．４０及び０≦σ≦０．５を満たす数であり、σは酸素欠損量を示す。）
で表されるものである請求項５に記載の酸素吸着剤組成物。
【請求項７】
前記炭酸塩が炭酸アンモニウム、炭酸水素アンモニウム、炭酸ナトリウム、炭酸水素ナトリウム、炭酸カリウム及び炭酸水素カリウムから選ばれる少なくとも１種であることを特徴とする、請求項５又は６に記載の酸素吸着剤組成物。
【発明の詳細な説明】
【技術分野】
【０００１】
本発明は酸素吸着剤成形体の製造方法とそのための酸素吸着剤組成物に関する。
【背景技術】
【０００２】
従来、酸素を含む混合気体から酸素を分離するための１つの方法として圧力スイング吸着法（Pressure Swing Adsorption法（ＰＳＡ法））が知られている。このＰＳＡ法は、酸素吸着剤に対する酸素の吸着量が酸素の分圧に依存することを利用して、酸素を含む混合気体から酸素を分離する方法である。
【０００３】
より詳しくは、ＰＳＡ法においては、酸素吸着剤を充填した吸着塔に酸素を含む混合気体を導入し、所定の温度及び圧力の条件下に上記混合気体中の酸素を酸素吸着剤に選択的に吸着させると共に、酸素を吸着剤に吸着させた後の上記混合気体を吸着塔から排出させ、次いで、吸着塔内を減圧して、上記酸素吸着剤から酸素を脱着させ、この酸素を吸着塔から排出させて回収する方法である。
【０００４】
上述したＰＳＡ法における酸素吸着剤として、近年、種々のペロブスカイト型酸化物を用いることが提案されている（特許文献１〜４、非特許文献１及び２参照）。具体例として、例えば、Ｌａ1-xＳｒxＣｏ1-yＦｅyＯ3-δ（特許文献１及び２参照）、ＳｒＣｏxＦｅ1-xＯ3-δ（特許文献４参照）、Ｓｒ1-xＣａxＦｅＯ3-σ（特許文献３及び非特許文献１参照）、ＢａxＳｒ1-xＦｅＯ3-δ（特許文献２参照）、ＳｒＦｅＯ3-δ（非特許文献２参照）等を挙げることができる。
【０００５】
上述したなかでも、一般式（II）
Ｓｒ1-xＣａxＦｅＯ3-σ
（式中、ｘ及びσはそれぞれ、０．１２≦ｘ≦０．４０及び０≦σ≦０．５を満たす数であり、σは酸素欠損量を示す。）
で表されるペロブスカイト型酸化物（以下、「ＳＣａＦ」ということがある。）は、ランタンのような高価な元素を含まず、それでいて酸素吸着性能にすぐれていることが知られている（特許文献３及び非特許文献１参照）。
【０００６】
このようなペロブスカイト型酸化物からなる酸素吸着剤は、ＰＳＡ法においては、通常、ペレットのような成形体に成形し、これを吸着塔に充填して用いられる。しかしながら、前記ＳＣａＦをはじめ、多くのペロブスカイト型酸化物は、商業規模の大量生産におけるように、これを大量に用いてペレットのような成形体に成形すべく、ペロブスカイト型酸化物に水とバインダーを加え、混合して、湿潤ケーキを作製して、成形機に供して成形しようとするときに、湿潤ケーキが著しく発熱し、時には、湿潤ケーキの作製時に水が沸騰することもあるので、湿潤ケーキが作製できず、目的とする成形体を得ることができないことがある。また、湿潤ケーキの作製時や湿潤ケーキの成形に際しては、通常、湿潤ケーキの温度を３０℃以下に保つことが望ましいが、湿潤ケーキの発熱が著しいときは、湿潤ケーキの冷却に多大のエネルギーを必要とし、エネルギーコスト上、問題となる。
【先行技術文献】
【特許文献】
【０００７】
【特許文献１】特開２００５−８７９４１号公報
【特許文献２】特開２００８−１２４３９号公報
【特許文献３】特許第６０２８０８１号公報
【特許文献４】特開２０１５−９３２５１号公報
【非特許文献】
【０００８】
【非特許文献１】Ind. Eng. Chem. Res. 2016, 55, 3091-3096, Miura, N., Ikeda, H., Tsuchida, A.
【非特許文献２】J. Ceram. Soc. Jpn. 2010, 118, 952-954, Masunaga, T., Izumi, J, Miura, N.
【発明の概要】
【発明が解決しようとする課題】
【０００９】
本発明者らは、ペロブスカイト型酸化物からなる酸素吸着剤を大量に用いて商業規模にて、所定形状、例えば、ペレットに成形する際の上述した問題を解決するために鋭意、研究した結果、前述したペロブスカイト型酸化物からなる酸素吸着剤に水とバインダーを加え、混合して、湿潤ケーキを作製する際の発熱は、ペロブスカイト型酸化物が水と反応して、そのＡサイトの元素が水中に溶出することによるものであることを見出した。
【００１０】
そこで、更に研究した結果、本発明者らは、ペロブスカイト型酸化物からなる酸素吸着剤にある種の炭酸塩を加え、得られた酸素吸着剤組成物に水とバインダーを加えて湿潤ケーキを作製することによって、商業規模の生産であっても、湿潤ケーキを作製する際の発熱を効果的に抑えることができ、かくして、得られた湿潤ケーキを成形機に供することによって、酸素吸着剤の酸素吸着性能の低下なしに、目的とするペロブスカイト型酸化物からなる酸素吸着剤成形体を得ることができ、しかも、上記成形体が上記ペロブスカイト型酸化物の単相からなることを見出して、本発明に到ったものである。
【課題を解決するための手段】
【００１１】
本発明によれば、一般式（Ｉ）
ＡＢＯ3
（式中、ＡはＣａ、Ｓｒ及びＭｇよりなる群から選ばれる少なくとも１種の元素であり、ＢはＣｏ及びＦｅよりなる群から選ばれる少なくとも１種の元素である。）
で表されるペロブスカイト型酸化物からなる酸素吸着剤と、上記ペロブスカイト型酸化物１００重量部に対して炭酸塩３重量部以上とを含む酸素吸着剤組成物を調製し、この酸素吸着剤組成物に水とバインダーを加えて湿潤ケーキを作製し、この湿潤ケーキを成形し、乾燥し、次いで、焼成することを特徴とする酸素吸着剤成形体の製造方法が提供される。
【００１２】
特に、本発明においては、前記ペロブスカイト型酸化物は、一般式（II）
Ｓｒ1-xＣａxＦｅＯ3-σ
（式中、ｘ及びσはそれぞれ、０．１２≦ｘ≦０．４０及び０≦σ≦０．５を満たす数であり、σは酸素欠損量を示す。）
で表されるものであることが好ましい。
【００１３】
前記炭酸塩としては、炭酸アンモニウム、炭酸水素アンモニウム、炭酸ナトリウム、炭酸水素ナトリウム、炭酸カリウム及び炭酸水素カリウムから選ばれる少なくとも１種であることが好ましい。
【００１４】
更に、本発明によれば、前記一般式（Ｉ）で表されるペロブスカイト型酸化物、好ましくは、前記ＳＣａＦからなる酸素吸着剤と、上記ペロブスカイト型酸化物１００重量部に対して前記炭酸塩３重量部以上とを含む酸素吸着剤組成物が提供される。
【発明の効果】
【００１５】
本発明によれば、商業規模の大量生産であっても、ペロブスカイト型酸化物からなる酸素吸着剤と前記炭酸塩を含む酸素吸着剤組成物を調製し、これに水とバインダーを加え、混合して湿潤ケーキを作製するとき、上記ペロブスカイト型酸化物のＡサイト元素の水への溶出を抑えて、発熱を効果的に抑えることができ、かくして、得られた湿潤ケーキを成形機に供して、酸素吸着剤性能の低下なしに、且つ、上記ペロブスカイト型酸化物の単相からなる、目的とする所要形状の成形体を得ることができる。
【発明を実施するための形態】
【００１６】
本発明の酸素吸着剤成形体の製造方法においては、ペロブスカイト型酸化物からなる酸素吸着剤としては、一般式（Ｉ）
ＡＢＯ3
（式中、ＡはＣａ、Ｓｒ及びＭｇよりなる群から選ばれる少なくとも１種の元素であり、ＢはＣｏ及びＦｅよりなる群から選ばれる少なくとも１種の元素である。）
で表されるペロブスカイト型酸化物が好ましく用いられるが、なかでも、本発明においては、一般式（II）
Ｓｒ1-xＣａxＦｅＯ3-σ
（式中、ｘ及びσはそれぞれ、０．１２≦ｘ≦０．４０及び０≦σ≦０．５を満たす数であり、σは酸素欠損量を示す。）
で表されるＳＣａＦが酸素吸着性能にすぐれていることから好ましく用いられる。特に、本発明においては、上記一般式（II）において、ｘが０．１２≦ｘ≦０．３０、好ましくは、０．１２≦ｘ≦０．２７を満たす数であるＳＣａＦが好ましく用いられる。
【００１７】
前記一般式（II）において、σは、ペロブスカイト型酸化物における酸素の不定比性に由来する酸素欠損量を示す。σは、酸素分圧のような周囲環境のほか、金属イオンの種類や組成等の条件によって変化することが知られている。σが０．５よりも大きくなると、結晶構造がペロブスカイト型構造でなくなるので、σは０．５以下とする。
【００１８】
本発明の酸素吸着剤成形体の製造方法によれば、先ず、前記ペロブスカイト型酸化物１００重量部に対して、炭酸塩３重量部以上を含む混合物の粉末、即ち、酸素吸着剤組成物を調製する。この酸素吸着剤組成物は、本発明による酸素吸着剤成形体の製造のための原料混合物である。
【００１９】
前記炭酸塩としては、炭酸アンモニウム、炭酸水素アンモニウム、炭酸ナトリウム、炭酸水素ナトリウム、炭酸カリウム及び炭酸水素カリウムから選ばれる少なくとも一種を用いることが好ましい。
【００２０】
前記酸素吸着剤組成物を調製するに際して、前記ペロブスカイト型酸化物と前記炭酸塩を混合するために、乾式混合と湿式混合のいずれによってもよいが、乾式混合によるとき、酸素吸着剤組成物の焼成後に酸素吸着剤の酸素吸着性能の低下なしに単相のペロブスカイト型酸化物からなる成形体を容易に得ることができるので好ましい。
【００２１】
尚、市販の炭酸アンモニウムは、炭酸水素アンモニウムとカルバミン酸アンモニウムとの混合物であるが、本発明においては、上記炭酸水素アンモニウムとカルバミン酸アンモニウムとの混合物も炭酸アンモニウムに含めることとする。
【００２２】
前記ペロブスカイト型酸化物１００重量部に対する前記炭酸塩の量は、３重量部以上であれば、特に限定されるものではないが、多量に用いても、それに見合う効果もないので、上記炭酸塩は、通常、上記ペロブスカイト型酸化物１００重量部に対して、１５重量部以下で十分であり、好ましくは、１０重量部以下である。
【００２３】
本発明者らによれば、前記ペロブスカイト型酸化物からなる酸素吸着剤と前記炭酸塩からなる混合物の粉末２０ｇをイオン交換水２０ｍＬに投入して、１時間経過したときの上澄み液のｐＨを調べる溶出試験によれば、そのｐＨが１０以下であるとき、上記ペロブスカイト型酸化物のＡサイト元素の水への溶出が抑えられることが見出された。
【００２４】
そこで、本発明者らによれば、前記溶出試験において、前記ｐＨが１０以下であるペロブスカイト型酸化物と炭酸塩の混合物の粉末にバインダーと水を加え、混合撹拌して、湿潤ケーキを作製するときに、前記炭酸塩の作用によって、上記ペロブスカイト型酸化物のＡサイト元素の水への溶出が抑えられて、発熱が効果的に抑えられ、しかも、最終的に得られる酸素吸着剤は、その性能の低下がないことが見出された。
【００２５】
前記炭酸塩に代えて、リン酸水素アンモニウム、塩化アンモニウム又は硫酸アンモニウムを前記ペロブスカイト型酸化物に加え、混合して得られる酸素吸着剤組成物も、これを水に投入して、１時間が経過したときの上澄み液のｐＨは１０以下であるが、しかし、上記酸素吸着剤組成物を焼成して最終的に得られる酸素吸着剤は酸素吸着性能が低下しており、酸素吸着量が小さい。
【００２６】
本発明の方法によれば、次いで、前記酸素吸着剤組成物に水とバインダーを加えて湿潤ケーキを作製する。
【００２７】
前記バインダーとしては、特に限定されるものではないが、例えば、ポリビニルアルコール、ポリエチレンオキサイド、ヒドロキシエチルセルロース、メチルセルロース、アクリル系樹脂、ウレタン系樹脂等を挙げることができる。このようなバインダーは、通常、ペロブスカイト型酸化物１００重量部に対して、１〜５重量部の範囲で用いられる。
【００２８】
また、水は、通常、ペロブスカイト型酸化物１００重量部に対して、１０〜３０重量部の範囲で用いられる。
【００２９】
本発明によれば、このようにして得られた湿潤ケーキを適宜の形状に成形し、水分を除去し、乾燥した後、焼成して、前記炭酸塩とバインダーを燃焼させ、除去して、目的とする酸素吸着剤成形体を得る。
【００３０】
本発明において、湿潤ケーキの成形のための手段と方法は特に限定されず、例えば、成形手段には押出成形機が用いられる。成形体の形状は、特に限定されない。具体例として、例えば、ペレット、顆粒、球状、ヌードル、ハニカム等を挙げることができる。
【００３１】
このようにして得られる成形体の乾燥方法も特に限定されず、例えば、棚型乾燥機を用いて、通常、１００〜２００℃で加熱、乾燥される。また、成形体の焼成手段と方法についても特に限定されず、酸素含有雰囲気、例えば、空気中で焼成される。焼成温度は炭酸塩とバインダーが除去できる温度であればよく、通常、８００〜１２００℃が好ましい。
【００３２】
前記ペロブスカイト型酸化物は、従来より知られている固相法と液相法のいずれの方法によっても製造することができる。例えば、固相法による場合は、ペロブスカイト型酸化物における金属元素の比と一致するように秤量し、乾式又は湿式にて混合した後、焼成し、粉砕して、通常、数μｍから数十μｍの粒子を得る。
【００３３】
前述したように、本発明においては、前記ペロブスカイト型酸化物として、特に、酸素吸着性能にすぐれるＳＣａＦが好ましく用いられる。
【００３４】
ＳＣａＦは、上述したように、例えば、固相法による場合は、ＳＣａＦにおける金属元素の比と一致するようにストロンチウム、カルシウム及び鉄を含む原料、例えば、炭酸ストロンチウム、炭酸カルシウム及び酸化鉄を秤量し、乾式又は湿式にて混合した後、焼成し、粉砕して、通常、数μｍから数十μｍの粒子を得る。
【実施例】
【００３５】
以下の実施例及び比較例においては、湿潤ケーキを作製するときに湿潤ケーキの温度の上昇が測定しやすい規模にて、即ち、ペロブスカイト型酸化物１０ｋｇを用いて湿潤ケーキを作製した。前記商業規模での生産とは、例えば、ＳＣａＦを３００ｋｇ以上用いるときをいう。
【００３６】
また、酸素吸着剤組成物からのＡサイト元素の溶出試験、湿潤ケーキの作製の際の温度変化の測定、得られた酸素吸着剤の酸素吸着性能試験及び粉末Ｘ線回折測定は下記のようにして行った。
【００３７】
（酸素吸着剤組成物からのＡサイト元素の溶出試験）
ビーカーにイオン交換水２０ｍＬと試料としての酸素吸着剤組成物の粉末２０ｇを投入、攪拌し、１時間後に上澄み液のｐＨを測定した。その後、上記試料を濾過し、濾液中の試料の主成分元素を分析した。
【００３８】
（湿潤ケーキの作製の際の温度変化の測定）
酸素吸着剤組成物（炭酸塩を用いないときはペロブスカイト型酸化物）１０ｋｇにバインダー０．３ｋｇとイオン交換水１．５Ｌを加え、３０分間混合撹拌して、湿潤ケーキを作製し、その際、混合攪拌時の温度を監視して、混合攪拌前の温度を基準として、３０分間での湿潤ケーキの温度上昇度（℃）を測定した。
【００３９】
（酸素吸着量の測定）
熱分析装置（セイコー電子工業（株）製ＴＧ−６００）を用いた。試料を温度８００℃、窒素気流中で１時間保持した後、６００℃に降温し、その後、空気を流通した。試料を３０分間保持した後、雰囲気を窒素ガスに切り替えた。このように処理した試料を窒素ガス中で１時間保持した後、再び、空気を流通し、３０分間保持した後、窒素ガスに切り替えた。試料について、このような雰囲気ガスの切り替えを３回行い、その重量変化の平均値を酸素吸着量とした。
【００４０】
（粉末Ｘ線回折の測定）
得られた酸素吸着剤の粉末Ｘ線回折パターンは、粉末Ｘ線回折装置（(株)リガク製ＲＩＮＴ−ＴＴＲIII、線源ＣｕＫα）を用いて測定した。
【００４１】
参考例１
（ペロブスカイト型酸化物Ａ（Ｓｒ0.82Ｃａ0.18ＦｅＯ3-σ）の製造）
炭酸ストロンチウム６９２．１ｋｇ、炭酸カルシウム１０３．０ｋｇ、酸化鉄４５６．５ｋｇを精秤し、これらをイオン交換水１５００Ｌ中に投入してスラリーとした。この後、横型ビーズミルに上記スラリーを投入して湿式混合した後、スプレードライヤーにて乾燥させた。次いで、１３００℃で５時間焼成した後、粉砕して、Ｓｒ0.82Ｃａ0.18ＦｅＯ3-σで表される平均粒子径１０μｍのペロブスカイト型酸化物Ａを酸素吸着剤として得た。
【００４２】
参考例２
（ペロブスカイト型酸化物Ｂ（Ｓｒ0.88Ｃａ0.12ＦｅＯ3-σ）の製造）
炭酸ストロンチウム７３０．８ｋｇ、炭酸カルシウム６７．６ｋｇ及び酸化鉄４４９．２ｋｇを用いた以外は、参考例１と同様にして、Ｓｒ0.88Ｃａ0.12ＦｅＯ3-σで表される平均粒子径１０μｍのペロブスカイト型酸化物Ｂを酸素吸着剤として得た。
【００４３】
参考例３
（ペロブスカイト型酸化物Ｃ（Ｓｒ0.73Ｃａ0.27ＦｅＯ3-σ）の製造）
炭酸ストロンチウム６３１．６ｋｇ、炭酸カルシウム１５８．４ｋｇ及び酸化鉄４６８．０ｋｇを用いた以外は、参考例１と同様にして、Ｓｒ0.73Ｃａ0.27ＦｅＯ3-σで表される平均粒子径１０μｍのペロブスカイト型酸化物Ｃを酸素吸着剤として得た。
【００４４】
実施例１
ペロブスカイト型酸化物Ａ１０ｋｇと炭酸アンモニウム０．３ｋｇを秤量し、ブレンダーに投入し、１５分間混合撹拌して、炭酸アンモニウムを含む酸素吸着剤組成物を粉末として得た。この粉末の一部を溶出試験に供した。
【００４５】
前記粉末１０ｋｇにバインダー（ヒドロキシエチルセルロース、以下、同じ。）０．３ｋｇとイオン交換水１．５Ｌを加え、混合撹拌して、湿潤ケーキを作製し、このときの湿潤ケーキの温度（変化）を測定した。
【００４６】
次に、得られた湿潤ケーキを押出成形機に供給して、直径４ｍｍのペレットを得た。このペレットを空気中、１０００℃に加熱し、２時間保持して、前記バインダーを燃焼させ、ペレットから除去した。かくして、得られた酸素吸着剤としてのペレットの一部を酸素吸着量試験と粉末Ｘ線回折測定に供した。
【００４７】
実施例２〜７
表１に示すペロブスカイト型酸化物と表１に示す炭酸塩を表１に示す量秤量し、以下、実施例１と同様にして、湿潤ケーキを作製し、そのときの湿潤ケーキの温度（変化）を測定し、また、上記湿潤ケーキから酸素吸着剤としてのペレットを得、その一部を酸素吸着量試験と粉末Ｘ線回折測定に供した。
【００４８】
比較例１
ペロブスカイト型酸化物Ａ１０ｋｇにバインダー０．３ｋｇとイオン交換水１．５Ｌを加えて湿潤ケーキを作製し、そのとき湿潤ケーキの温度（変化）を測定した。
【００４９】
得られた湿潤ケーキを実施例１と同様に押出成形し、焼成して、酸素吸着剤としてのペレットを得、その一部を酸素吸着量試験と粉末Ｘ線回折測定に供した。
【００５０】
比較例２
ペロブスカイト型酸化物Ａに代えて、ペロブスカイト型酸化物Ｂを用いた以外は、比較例１と同様に湿潤ケーキを作製して、そのときの湿潤ケーキの温度（変化）を測定し、また、得られた湿潤ケーキから酸素吸着剤としてのペレットを得、その一部を酸素吸着量試験と粉末Ｘ線回折測定に供した。
【００５１】
比較例３
ペロブスカイト型酸化物Ａに代えて、ペロブスカイト型酸化物Ｃを用いた以外は、比較例１と同様に湿潤ケーキを作製して、そのときの湿潤ケーキの温度（変化）を測定し、また、得られた湿潤ケーキから酸素吸着剤としてのペレットを得、その一部を酸素吸着量試験と粉末Ｘ線回折測定に供した。
【００５２】
比較例４
実施例１において、炭酸アンモニウム０．３ｋｇに代えて、炭酸アンモニウム０．１ｋｇを用いた以外は、実施例１と同様に湿潤ケーキを作製して、そのときの湿潤ケーキの温度（変化）を測定し、また、得られた湿潤ケーキから酸素吸着剤としてのペレットを得、その一部を酸素吸着量試験と粉末Ｘ線回折測定に供した。
【００５３】
比較例５
実施例１において、炭酸アンモニウム０．３ｋｇに代えて、炭酸水素アンモニウム０．１ｋｇを用いた以外は、実施例１と同様湿潤ケーキを作製して、そのときの湿潤ケーキの温度（変化）を測定し、また、得られた湿潤ケーキから酸素吸着剤としてのペレットを得、その一部を酸素吸着量試験と粉末Ｘ線回折測定に供した。
【００５４】
比較例６
実施例１において、炭酸アンモニウム０．３ｋｇに代えて、リン酸水素アンモニウム０．５ｋｇを用いた以外は、実施例１と同様に湿潤ケーキを作製して、そのときの湿潤ケーキの温度（変化）を測定し、また、得られた湿潤ケーキから酸素吸着剤としてのペレットを得、その一部を酸素吸着量試験と粉末Ｘ線回折測定に供した。
【００５５】
比較例７
実施例１において、炭酸アンモニウム０．３ｋｇに代えて、硫酸アンモニウム０．５ｋｇを用いた以外は、実施例１と同様に湿潤ケーキを作製して、そのときの湿潤ケーキの温度（変化）を測定し、また、得られた湿潤ケーキから酸素吸着剤としてのペレットを得、その一部を酸素吸着量試験と粉末Ｘ線回折測定に供した。
【００５６】
比較例８
実施例１において、炭酸アンモニウム０．３ｋｇに代えて、塩化アンモニウム０．５ｋｇを用いた以外は、実施例１と同様に湿潤ケーキを作製して、そのときの湿潤ケーキの温度（変化）を測定し、また、得られた湿潤ケーキから酸素吸着剤としてのペレットを得、その一部を酸素吸着量試験と粉末Ｘ線回折測定に供した。
【００５７】
【表１】
2018196843.tif 000002
【００５８】
表１に示すように、本発明によれば、湿潤ケーキを作製するときのＡサイト元素の水への溶出を抑えて発熱を効果的に抑えることができ、しかも、ペロブスカイト型酸化物Ａ、Ｂ及びＣのいずれについても、それらが本来、有する酸素吸着性能を低下させることなく、ＳＣａＦ単相からなる酸素吸着剤成形体を得ることができる。
【００５９】
これに対して、比較例１〜５にみられるように、湿潤ケーキの作製に際して前記炭酸塩を用いないとき、又は用いても、量が不十分であるときは、特に、ストロンチウムの溶出が著しく、湿潤ケーキの温度の上昇が著しい。
【００６０】
比較例６及び７にみられるように、リン酸水素アンモニウムと硫酸アンモニウムは、ストロンチウムの溶出をある程度は抑えることができるが、得られる成形体には酸素吸着性能の低下が認められる。比較例８にみられるように、塩化アンモニウムはストロンチウムとカルシウムの溶出を抑える効果がなく、得られる成形体は酸素吸着性能の低下が著しい。